FR 2059459 A1 19710604 FR 6928303 A 19690819 La présente invention concerne un nouveau film pour la reproduction de plans par procédé héliographique semi humide et susceptible de subir des grattages pour corrections, le support de ce film étant constitué par une pélicule mince de polyester, Ce genre de film sert à exécuter des contre-clichés quelquefois appelée contre-calques. Un film similaire à déjà été décrit dans la demande de brevet fraçais N 69-05511 du 28 février 1969 ayant pour titre " Nouveau flm pour la reproduc- tion de plans par procédé héliographique" au nom du même demandeur La nature de la couche photosensible du film de la précédente demande exigeait le développement par le procédé à l'ammoniac. Ce procédé n'est pas toujours apprécié des utilisateurs qui préférent le procédé semi humide avec révélateur alcalin. C'est la but de la présente demande qui concerne un film ayant par ailleurs les mêmes qualités mécaniques que le film de la précédente demande. Le film de l'invention est caractérisé principalement par le fait que le support de polyester choisi est clair et trans- parent , qu'il est recouvert au verso d'une couche mate et qu:il est recouvert au recto-successivement - d'une couche d'accrochage à base de copolymères - dtune couche d'acrylate destinée à renforcer le pouvoir de la couche photosensible, - d'une couche photosensible se développant avec un révélateur alcalin composée essentiellement dtune solution dans du méthanol -de composé diazoïque - - de fluorure de brome -d'acide chlorhydrique de saponine. La couche mate du verso du film est constituée de préférence par ltenduction d'une couche de nitrocellulose dissou te dans 20 % de méthylisobutylacétone dans laquelle on ajoute deux à trois grammes par litre de quartz pulvérisé sous forme d'aérosol, cette couche mate pouvant être colorée par addition d'un gramme environ de bleu par litre dissout dans deux à trois fois son volume d'acétone La couche d'accrochage est un copolymère à base de polyméthacrylate de butyle et de polyméthacrylate de methyle. La couche photosensible a la composition approximative suivante, par litre de solvant qui est du méthanol : - composé diazoïque 25 à 30 grammes - fluorure de brome, environ 0,5 grammes - acide chlorhydrique 4 à 5 gouttes - saponine, environ 1 gramme. Le dessin joint schématise sous forme de coupe fortem agrandie, un film suivant l'invention. Le film support 1 en polyester transparent est de préference celui qui est désigné par la marque commerciale "Mylar" par la Société DUPONT de NEMOURS. Ce film a une épaisseur de 50 microns environ. Les autres couches réparties au recto et au verso du film support 1 ont une épaisseur de 5 microns e environ. La fabrication de ce ce film steffectue de la même façon que ce qui a été décrit dans le précédent brevet mentionné au début de la présente description. On commence par enduire au verso du film une couche 2 mate avec un composé constitué de nitrocellulose dissoute dans 20 ss de méthylisobutylcétone dans laquelle on ajoute deux à trois grammes par litre de quartz pulvérisé sous forme d'aérosol. te quartz donne une certaine rugosité à la couche mate 2 qui facilite l'écriture et en particulier l'accrochage des mines de crayons en graphite. Au verso, on enduit de la même manière une couche de copolymère ,. Le copolymère est 3 base de polyméthacrylate de butyl et de polyméthacrylate de méthyle. Puis on enduit une couche d'acrylate 4 qui est un produit destiné à renforcer le pouvoir de la couche photosensible. Enfin on enduit la couche photosensible. Celle-ci a la composition qui a déj été donnée ci-dessus. On a réalisé le film par passage dans la machine décrite dans le brevet précédent une vitesse de 25 mètres par minuce , ce qui est très important par rapport au procédé courant. Le développement de ces films se réalise au moyen d'un révélateur alcalin. Il faut signaler que ce film permet d'écrire facilement au verso et dry effectuer des corrections car la couche de nitrocellulose confère une certaine rigidité au film. REVENDICATIONS 1 ) Nouveau film pour la reproduction de plans par procédé héliographique semi humide et susceptible de subir des grattages ou corrections, constitué par un film mince de polyester g a r a c t é r i s é par le fait que le film de polyester choisi est clair et transparent, qu'il est recouvert au verso d'un couche mate et qutil est recouvert au recto successivement - d'une couche d'accrochage à base de copolymère- - d'une couche dtacrylate destinée à renforcer le pouvoir de la couche photosensible, - d'une couche photosensible se développant avec un révélateur alcalin, composée essentiellement d'une solution dans du méthanol : - de composé diazolque - de fluorure de brome - d'acide chlorhydrique - de saponine. 2 ) Nouveau film, tel que défini-dans la revendication 1, c a r a c t é r i s é par le fait que la couche mate du verso du film est constituée par ltenduction d'une couche de nttrocel- lulose dissoute dans 20 ss de méthylisobutylcétone dans laquelle on ajoute deux à trois grammes par litre de quartz pulvérisé sous forme d'aérosol. 3 ) Nouveau film, tel que défini dans la revendication 2, c a r a c t é r i s é par le fait que la couche mate est colorée par addition de i gramme environ de bleu par litre dissout dans deux à trois fois son volume d'acétone. 4 ) Nouveau film, tel que défini dans les revendications précédentes, c a r a c t é r i s é par le fait que la couche J'accrochage est un copolymère à base de polyméthacrylate de butyle et de polyméthacrylate de méthyle. 50) Nouveau film, tel que défini dans la revendication 4, c a r a c t é r i s é par le fait que la couche photosensible a la composition approximative suivante , par litre de solvant qui est du méthanol - composé diazoïque 25 à 30 grammes - fluorure de brome 0,5 gramme - acide chlorhydrique 4 à 5- gouttes - saponine 1 gramme.